ПОЛУЧЕНИЕ МЕТАЛЛОВ IVB ГРУППЫ ИНДУКЦИОННЫМ СПОСОБОМ

1. Способ получения промежуточной губки металла IVB группы, включающий стадии:
создание инертной атмосферы в реакционном сосуде, окруженном одной или более индукционных катушек;
введение восстановителя в реакционный сосуд;
добавление сырья металла IVB группы к восстановителю;
подачу переменного тока для перемешивания, по меньшей мере, на одну или более индукционных катушек для индуцирования циркуляции восстановителя и сырья в реакционном сосуде и
восстановление сырья металла IVB группы до промежуточной формы с одним или более побочных продуктов.
2. Способ по п.1, дополнительно включающий стадии удаления одного или более побочных продуктов из реакционного сосуда, удаления инертной атмосферы из реакционного сосуда и подачу переменного тока нагрева, по меньшей мере, на одну или более индукционных катушек для удаления одной или более примесей из промежуточной формы металла IVB группы.
3. Способ по п.1, в котором сырьем металла IVB группы является тетрахлорид титана, восстановителем является магний и промежуточной формой является титановая губка.
4. Способ получения металла IVB группы, включающий стадии:
введение восстановителя в электрический индукционный холодный тигель, окруженный одной или более индукционными катушками;
добавление сырья металла IVB группы к восстановителю;
подачу переменного тока для перемешивания, по меньшей мере, на одну или более индукционных катушек для индуцирования циркуляции восстановителя и сырья в электрическом индукционном холодном тигле и
восстановление сырья до промежуточной формы металла IVB группы с получением одного или более побочных продуктов.
5. Способ по п.4, дополнительно включающий стадии удаления одного или более побочных продуктов из электрического индукционного холодного тигля, подачу переменного тока нагрева, по меньшей мере, на одну или более индукционных катушек для индуктивного нагрева промежуточной формы металла IVB группы для удаления одной или более примесей из промежуточной формы для получения очищенной промежуточной формы металла IVB группы.
6. Способ по п.5, дополнительно включающий стадии удаления одной или более примесей из электрического индукционного холодного тигля, подачу переменного тока плавления, по меньшей мере, на одну или более индукционных катушек для индуктивной плавки промежуточной формы металла IVB группы для получения расплавленного металла IVB группы.
7. Способ по п.6, дополнительно включающий стадию помещения вкладыша в электрический индукционный холодный тигель перед стадиями введения восстановителя в электрический индукционный холодный тигель и добавления сырья металла IVB группы к восстановителю.
8. Способ по п.6, дополнительно включающий стадию удаления расплавленного металла IVB группы из электрического индукционного холодного тигля.
9. Способ по п.8, в котором стадия удаления расплавленного металла IVB группы включает наклон холодного тигля для выливания расплавленного металла IVB группы из электрического индукционного холодного тигля.
10. Способ по п.8, в котором стадия удаления расплавленного металла IVB группы включает слив сверху расплавленного металла Г/В группы из электрического индукционного холодного тигля.
11. Способ по п.8, в котором стадия удаления расплавленного металла IVB группы включает применение давления к расплавленному металлу IVB группы в электрическом индукционном холодном тигле для передавливания расплавленного металла Г/В группы в контейнер.
12. Способ по п.6, дополнительно включающий стадию охлаждения расплавленного металла IVB группы в электрическом индукционном холодном тигле.
13. Способ получения металлического титана в очищенном виде, включающий стадии:
создание инертной атмосферы в электрическом индукционном холодном тигле, окруженном одной или более индукционных катушек;
введение магния в электрический индукционный холодный тигель;
добавление тетрахлорида титана к магнию;
подачу переменного тока для перемешивания, по меньшей мере, на одну или более индукционных катушек для индуцирования циркуляции магния и тетрахлорида титана в электрическом индукционном холодном тигле; и
восстановление тетрахлорида титана до титановой губки и получения одного или более побочных продуктов, включающих дихлорид магния.
14. Способ по п.13, дополнительно включающий стадии удаления одного или более побочных продуктов из электрического индукционного холодного тигля, удаления инертной атмосферы из электрического индукционного холодного тигля, подачу переменного тока нагрева, по меньшей мере, на одну или более индукционных катушек для удаления одной или более примесей из титановой губки для получения очищенной титановой губки в электрическом индукционном холодном тигле.
15. Способ по п.14, дополнительно включающий стадии удаления одной или более примесей из электрического индукционного холодного тигля, создание вакуума в электрическом индукционном холодном тигле, подачу переменного тока плавления, по меньшей мере, на одну или более индукционных катушках для индукционного плавления очищенной титановой губки.
16. Способ получения металлического титана в очищенном виде, включающий стадии:
создание инертной атмосферы в электрическом индукционном холодном тигле, окруженном одной или более индукционных катушек;
введение магния в электрический индукционный холодный тигель;
добавление тетрахлорида титана к магнию;
подачу переменного тока для перемешивания, по меньшей мере, на одну или более индукционных катушек для индуцирования циркуляции магния и тетрахлорида титана в электрическом индукционном холодном тигле;
восстановление тетрахлорида титана до титановой губки и получения одного или более побочных продуктов, включающих дихлорид магния;
удаление одного или более побочных продуктов из электрического индукционного холодного тигля;
удаление инертной атмосферы из электрического индукционного холодного тигля;
подачу переменного тока нагрева, по меньшей мере, на одну или более индукционных катушек для удаления одной или более примесей из титановой губки для получения очищенной титановой губки в электрическом индукционном холодном тигле;
удаление одной или более примесей из электрического индукционного холодного тигля;
создание вакуума в электрическом индукционном холодном тигле и
подачу переменного тока плавления, по меньшей мере, на одну или более индукционных катушек для индукционного плавления очищенной титановой губки.
17. Способ получения металлического титана в очищенной форме, включающей стадии:
введение электропроводного вкладыша в электрический индукционный холодный тигель с одной или более индукционных катушек;
создание инертной атмосферы в электрическом индукционном холодном тигле;
введение магния в электропроводный вкладыш;
добавление тетрахлорида титана к магнию;
подачу переменного тока для перемешивания, по меньшей мере, на одну или более индукционных катушек для индуцирования циркуляции магния и тетрахлорида титана в электропроводном вкладыше;
восстановление тетрахлорида титана до титановой губки и получения одного или более побочных продуктов, включающих дихлорид магния;
удаление одной или более примесей из электрического индукционного холодного тигля;
удаление инертной атмосферы из электрического индукционного холодного тигля;
подачу переменного тока нагрева, по меньшей мере, на одну или более индукционных катушек для удаления одной или более примесей из титановой губки для получения очищенной титановой губки во вкладыше;
удаление одной или более примесей из электрического индукционного холодного тигля;
создание вакуума в электрическом индукционном холодном тигле и
подачу переменного тока плавления, по меньшей мере, на одну или более индукционных катушек для индукционного плавления вкладыша и очищенной титановой губки.